(57)【要約】  光フィルタリングのための複合材料であって、ポリマーマトリックス材料と、ポリマーマトリックス材料中にドープされたネオジム化合物の粒子と、を含む。照明装置は複合材料を含み、複合材料中のネオジム化合物の粒子のドーピング濃度を決定するための方法、および複合材料の厚さを決定するための方法も記載されている。【選択図】図１
2019517010.tif 000002
【特許請求の範囲】
【請求項１】
光フィルタリングのための複合材料であって、ポリマーマトリックス材料と、前記ポリマーマトリックス材料中にドープされたネオジム化合物の粒子と、を含み、前記複合材料中の前記ネオジム化合物の前記粒子の重量百分率は０．４％〜８％である、複合材料。
【請求項２】
前記複合材料中の前記ネオジム化合物の前記粒子の前記重量百分率は２％〜８％である、請求項１に記載の複合材料。
【請求項３】
前記複合材料中の前記ネオジム化合物の前記粒子の前記重量百分率は４％〜６％である、請求項２に記載の複合材料。
【請求項４】
光拡散のために前記ポリマーマトリックス材料中にドープされた添加物の粒子を含む、請求項１に記載の複合材料。
【請求項５】
前記ポリマーマトリックス材料と前記ネオジム化合物の前記粒子との屈折率の差が、可視光領域において０．１未満である、請求項１に記載の複合材料。
【請求項６】
照明装置（１０，２０）であって、
白色ＬＥＤパッケージと、
請求項１乃至５のいずれか１項に記載の前記複合材料を含む光学部品（１１，２１）と、を含み、
前記白色ＬＥＤパッケージによって生成された黄色光の少なくとも一部が前記光学部品（１１，２１）によってフィルタリングされる、照明装置（１０，２０）。
【請求項７】
前記光学部品（１１，２１）の厚さは、１ｍｍ〜１４ｍｍの範囲である、請求項６に記載の照明装置（１０，２０）。
【請求項８】
前記光学部品（１１，２１）の厚さは、１ｍｍ〜９ｍｍの範囲である、請求項７に記載の照明装置（１０，２０）。
【請求項９】
照明装置（１０，２０）であって、
４３５ｎｍ未満のピーク波長を有する青色光源と蛍光体とを含む白色ＬＥＤパッケージと、
光学部品（１１，２１）と、を含み、前記白色ＬＥＤパッケージによって生成された黄色光の少なくとも一部が前記光学部品（１１，２１）によってフィルタリングされる、照明装置（１０，２０）。
【請求項１０】
前記青色光源の前記ピーク波長は４３０ｎｍ未満である、請求項９に記載の照明装置（１０，２０）。
【請求項１１】
前記青色光源のピーク波長の範囲は４２０ｎｍ〜４３０ｎｍである、請求項１０に記載の照明装置（１０，２０）。
【請求項１２】
前記光学部品（１１，２１）は、ポリマーマトリックス材料と、前記ポリマーマトリックス材料中にドープされたネオジム化合物の粒子と、を有する複合材料を含み、前記ポリマーマトリックス材料中の前記ネオジム化合物の前記粒子の重量百分率は０．４％〜８％である、請求項９に記載の照明装置（１０，２０）。
【請求項１３】
前記ポリマーマトリックス材料中の前記ネオジム化合物の前記粒子の前記重量百分率は２％〜８％である、請求項１２に記載の照明装置（１０，２０）。
【請求項１４】
前記ポリマーマトリックス材料中の前記ネオジム化合物の前記粒子の前記重量百分率は４％〜６％である、請求項１３に記載の照明装置（１０，２０）。
【請求項１５】
前記光学部品（１１，２１）の厚さは、１ｍｍ〜１４ｍｍの範囲である、請求項１２に記載の照明装置（１０，２０）。
【請求項１６】
前記光学部品（１１，２１）の厚さは、１ｍｍ〜９ｍｍの範囲である、請求項１５に記載の照明装置（１０，２０）。
【請求項１７】
光拡散のために前記ポリマーマトリックス材料中にドープされた添加物の粒子を含む、請求項１２に記載の照明装置（１０，２０）。
【請求項１８】
前記ポリマーマトリックス材料と前記ネオジム化合物の前記粒子との屈折率の差が、可視光領域において０．１未満である、請求項１２に記載の照明装置（１０，２０）。
【請求項１９】
複合材料中のネオジム化合物の粒子のドーピング濃度を決定するための方法（３０）であって、
前記複合材料を通過する可視光の比色特性と前記複合材料中のネオジム化合物の粒子のドーピング濃度との第１のマッピング関係を予め決定するステップ（３１）と、
前記第１のマッピング関係に基づいて、所望の比色特性に対応する前記複合材料中のネオジム化合物の粒子のドーピング濃度を決定するステップ（３２）と、を含む方法（３０）。
【請求項２０】
前記関係を予め決定するステップ（３１）は、
白色光源によって生成された光を第１の複合材料に通して第１の比色特性を得るステップ（３１１）と、
前記白色光源によって生成された光を第２の複合材料に通して第２の比色特性を得るステップ（３１２）であって、前記第１の複合材料と前記第２の複合材料は、同じ厚さを有し、かつ、ネオジム化合物の粒子の異なるドーピング濃度を有する、ステップ（３１２）と、
前記第１および第２の比色特性に基づいて前記第１のマッピング関係を決定するステップ（３１３）と、を含む、請求項１９に記載の方法（３０）。
【請求項２１】
複合材料の厚さを決定するための方法（４０）であって、
前記複合材料を通過する可視光の比色特性と前記複合材料の前記厚さとの第２のマッピング関係を予め決定するステップ（４１）と、
前記第２のマッピング関係に基づいて、所望の比色特性に対応する前記複合材料の前記厚さを決定するステップ（４２）と、を含む方法（４０）。
【請求項２２】
前記関係を予め決定するステップ（４１）は、
白色光源によって生成された光を第３の複合材料に通して第３の比色特性を得るステップ（４１１）と、
前記白色光源によって生成された光を第４の複合材料に通して第４の比色特性を得るステップ（４１２）であって、前記第３の複合材料と前記第４の複合材料は、異なる厚さを有し、かつ、ネオジム化合物の粒子の同じドーピング濃度を有する、ステップ（４１２）と、
前記第３および第４の比色特性に基づいて前記第２のマッピング関係を決定するステップ（４１３）と、を含む、請求項２１に記載の方法（４０）。
【発明の詳細な説明】
【技術分野】
【０００１】
本発明は、概して、照明システムおよび関連技術に関する。より詳細には、本発明は、照明フィルタリング用複合材料、複合材料を用いた照明装置、および複合材料中のネオジム化合物の粒子のドーピング濃度もしくは複合材料の厚さを決定するための方法に関する。
【背景技術】
【０００２】
ＬＥＤランプは、非限定的に、より長い耐用年数、高いエネルギー効率、および予熱時間を必要としない十分な輝度など、通常の白熱ランプおよび蛍光ランプを超える各種の利点をもたらす。当該分野で知られているように、ＬＥＤ（本明細書では有機ＬＥＤすなわちＯＬＥＤを含む）は、電気エネルギーを約４００〜７５０ｎｍの波長の可視光を含む電磁放射に変換する固体半導体素子である。ＬＥＤは、通常、ｐ−ｎ接合を形成するように不純物がドープされた半導電性材料のチップ（ダイ）を含む。ＬＥＤチップは、アノードおよびカソードに電気的に接続され、これらは両方ともパッケージ内に実装されることが多い。ＬＥＤは、白熱ランプまたは蛍光ランプなどの他のランプよりも、指向性が強い可視光を狭いビームで放出することができるので、通常、自動車、陳列、安全／緊急用の照明、および指向性のエリア照明などの用途に利用されている。しかし、ＬＥＤ技術の進展によって、例えば、以前は白熱ランプおよび蛍光ランプが役割を担ってきた全方向性の照明用途を含む、他のタイプの照明源を通常用いていた照明用途において、高効率なＬＥＤベースの照明システムが広範に使用されるようになっている。その結果、ＬＥＤは、居住用、商業用および地方自治体用の設定などの、エリア照明用途にますます使用されている。
【０００３】
ＬＥＤベースの光源、しばしばＬＥＤアレイは、複数のＬＥＤデバイスを含む。ＬＥＤ素子は、例えば緑色、青色、赤色などの狭い波長帯域の可視光を放射するので、白色光を含む様々な光色を生成するために、異なるＬＥＤ素子の組み合わせがＬＥＤランプに組み合わされることが多い。あるいは、実質的に白色に見える光は、青色ＬＥＤからの光と、青色ＬＥＤの青色光の少なくとも一部を異なる色に変換する蛍光体（例えば、ＹＡＧ：Ｃｅ）からの光と、の組み合わせによって生成することができ、変換された光と青色光との組み合わせは、白色または実質的に白色に見える光を生成することができる。
【０００４】
しかしながら、青色ＬＥＤおよび蛍光体からの光の組み合わせによって実質的に白色に見える光が生成される場合、光の白色度および彩度指数（ＣＳＩ）はそれほど理想的ではない。
【先行技術文献】
【特許文献】
【０００５】
【特許文献１】国際公開第２０１６／０５７６０４号
【発明の概要】
【０００６】
光フィルタリングのための複合材料が提供される。複合材料は、ポリマーマトリックス材料と、ポリマーマトリックス材料中にドープされたネオジム化合物の粒子と、を含み、複合材料中のネオジム化合物の粒子の重量百分率は０．４％〜８％である。
【０００７】
照明装置が提供される。照明装置は、白色ＬＥＤパッケージと、上記の複合材料を含む光学部品と、を含み、白色ＬＥＤパッケージによって生成された黄色光の少なくとも一部が光学部品によってフィルタリングされる。
【０００８】
別の照明装置が提供される。照明装置は、４３５ｎｍ未満のピーク波長を有する青色光源と蛍光体とを含む白色ＬＥＤパッケージと、光学部品と、を含み、白色ＬＥＤパッケージによって生成された黄色光の少なくとも一部が光学部品によってフィルタリングされる。
【０００９】
複合材料中のネオジム化合物の粒子のドーピング濃度を決定するための方法が提供される。本方法は、複合材料を通過する可視光の比色特性と複合材料中のネオジム化合物の粒子のドーピング濃度との第１のマッピング関係を予め決定するステップと、第１のマッピング関係に基づいて、所望の比色特性に対応する複合材料中のネオジム化合物の粒子のドーピング濃度を決定するステップと、を含む。
【００１０】
複合材料の厚さを決定するための方法が提供される。本方法は、複合材料を通過する可視光の比色特性と複合材料の厚さとの第２のマッピング関係を予め決定するステップと、第２のマッピング関係に基づいて、所望の比色特性に対応する複合材料の厚さを決定するステップと、を含む。
【００１１】
本開示の上記および他の態様、特徴、および利点は、添付の図面と併せて以下の詳細な説明を考慮することによってより明らかになるであろう。
【図面の簡単な説明】
【００１２】
【図１】本発明の一実施形態による光学部品を含む照明装置を示す図である。
【図２】本発明の別の実施形態による光学部品を含む照明装置の部分断面図である。
【図３】本発明の一実施形態による、複合材料中のネオジム化合物の粒子のドーピング濃度を決定するための方法の概略的な流れ図である。
【図４】本発明の一実施形態による、図３のステップ３１の概略的な流れ図である。
【図５】本発明の一実施形態による、複合材料の厚さを決定するための方法の概略的な流れ図である。
【図６】本発明の一実施形態による、図５のステップ４１の概略的な流れ図である。
【発明を実施するための形態】
【００１３】
これらの実施形態の簡潔な説明を提供しようと努力しているが、実際の実施のすべての特徴を１つまたは複数の特定の実施形態に記載しているわけではない。エンジニアリングまたは設計プロジェクトなどの実際の実施の開発においては、開発者の特定の目的を達成するために、例えばシステム関連および事業関連の制約条件への対応など実施に特有の決定を数多くしなければならないし、また、これらの制約条件は実施ごとに異なる可能性があることを理解されたい。さらに、そのような開発の努力が、複雑かつ時間を必要とするものであり得るが、それでもなお本開示の恩恵を被る当業者にとって設計、製作、および製造の日常的な取り組みにすぎないと考えられることを理解されたい。
【００１４】
特に明記しない限り、本明細書で使用される技術用語および科学用語は、本開示が属する当業者により一般的に理解されるものと同じ意味を有する。本明細書で用いられる「第１の」、「第２の」などの用語は、いかなる順序、量、または重要性も意味するものではなく、むしろ１つの要素と別の要素とを区別するために用いられる。また、単数形（ａ、ａｎ）での記述は、量の限定を意味するものではなく、むしろ参照される項目が少なくとも１つ存在することを意味する。「または」という用語は、包括的であって、列挙された項目のうちのいずれか、いくつか、またはすべてを意味する。本明細書における「含む（ｉｎｃｌｕｄｉｎｇ）」、「備える（ｃｏｍｐｒｉｓｉｎｇ）」または「有する（ｈａｖｉｎｇ）」ならびにこれらの変形の使用は、その後に列挙される項目およびその均等物ならびに追加の項目を含むことを意味する。
【００１５】
本発明は、可視光に対して色フィルタリング効果、特に黄色光フィルタリング効果を付与するために照明装置に使用するのに適した複合材料を提供する。複合材料は、ポリマーマトリックス材料と、ポリマーマトリックス材料中にドープされたネオジム化合物の粒子と、を含む。
【００１６】
いくつかの実施形態では、ポリマーマトリックス材料は、ポリカーボネート、ポリスチレン、ポリアクリレート、シリコーン、またはこれらの任意の組み合わせを含むが、これらに限定されない。
【００１７】
いくつかの実施形態では、ポリマーマトリックス材料中にドープされたネオジム化合物の粒子は、Ｎｄ３＋イオンを含む。Ｎｄ３＋イオンの１つの供給源は、Ｎｄ−Ｆ化合物を含む材料であってもよい。本明細書中で使用される「Ｎｄ−Ｆ化合物」は、ネオジムおよびフッ化物、ならびに任意選択的に他の元素を含む化合物を含むと広く解釈するべきである。ネオジムおよびフッ化物を含むこのような化合物は、フッ化ネオジム、またはオキシフッ化ネオジム（例えば、ＮｄＯｘＦｙ、ここで２ｘ＋ｙ＝３）、または偶発的な水および／もしくは酸素を含むフッ化ネオジム、またはフッ化水酸化ネオジム（例えば、Ｎｄ（ＯＨ）ａＦｂ、ここでａ＋ｂ＝３）、またはネオジムおよびフッ化物を含む多数の他の化合物を含んでもよい。いくつかの用途では、Ｎｄ−Ｆ化合物は、低ヘイズの複合材料を提供するために選択されたポリマーマトリックス材料に適合する屈折率などの、比較的低い屈折率を有することができる。１つの有用なＮｄ３＋イオン源は、フッ化ネオジム（ＮｄＦ３）とすることができ、それは約１．６の屈折率を有し、散乱損失を最小にするために特定のポリマーマトリックス材料と整合するように適切な低い屈折率を提供する。他のＮｄ３イオン源、例えば、非限定的な例としてＮｄ−Ｘ−Ｆ化合物が含まれる、Ｎｄ−Ｆを含む他の化合物が可能であり、ここで、Ｘは、例として、酸素、窒素、硫黄、塩素など、ネオジムとの化合物を成す少なくとも１つの元素であるか、または、例として、Ｎａ、Ｋ、Ａｌ、Ｍｇ、Ｌｉ、Ｃａ、Ｓｒ、Ｂａ、およびＹ、またはこのような元素の組み合わせの金属元素など、フッ素との化合物を成す（Ｎｄ以外の）少なくとも１つの金属元素である。Ｎｄ−Ｘ−Ｆ化合物の特定の例は、ネオジムオキシフルオリド（Ｎｄ−Ｏ−Ｆ）化合物、ＸがＭｇおよびＣａであってもよく、またはＭｇ、ＣａおよびＯであってもよいＮｄ−Ｘ−Ｆ化合物、ならびにＮｄ−Ｆを含む他の化合物を含んでもよい。
【００１８】
複合材料中のネオジム化合物の粒子の重量百分率は０．４％〜８％である。いくつかの実施形態では、複合材料中のネオジム化合物の粒子の重量百分率は２％〜８％である。いくつかの実施形態では、複合材料中のネオジム化合物の粒子の重量百分率は４％〜６％である。
【００１９】
以下の表１は、ネオジム化合物の粒子の異なるドーピング濃度（重量百分率）を有する複合材料を通過するＬＥＤパッケージによって生成された光の色度座標（ＣＣＸおよびＣＣＹ）、ＣＲＩ（演色評価数）、Ｒ９（赤色光のＣＲＩ）およびＣＳＩ（彩度指数）を示し、各複合材料の厚さは１ｍｍであり、各複合材料のポリマーマトリックス材料はシリコーンで形成され、ネオジム化合物はＮｄＦ３であり、ＬＥＤパッケージのＣＲＩは約８０である。さらに、ＮｄＦ３粒子のドーピング濃度が０％である場合には、ＣＳＩのデータは記録されない。
【００２０】
【表１】
2019517010.tif 000003
表１によれば、ＮｄＦ３粒子のドーピング濃度の増加に伴い、ＣＲＩ、Ｒ９およびＣＳＩがより良好になることが分かる。
【００２１】
以下の表２は、ネオジム化合物の粒子の異なるドーピング濃度（重量百分率）を有する複合材料を通過するＬＥＤパッケージによって生成される光の色度座標（ＣＣＸおよびＣＣＹ）、ＣＲＩおよびＲ９を示し、各複合材料の厚さは複合材料の中央から縁部にかけて増加し、中央の厚さは１．５ｍｍであり、縁部の厚さは４．２ｍｍであり、各複合材料のポリマーマトリックス材料はＰＣであり、ネオジム化合物はＮｄＦＯであり、ＬＥＤパッケージのＣＲＩは約８０である。
【００２２】
【表２】
2019517010.tif 000004
表２によれば、ＮｄＦ３粒子を含まない材料と比較して、ＮｄＦ３粒子を含む複合材料は、光を複合材料に通すことによって光性能を改善できることが分かる。
【００２３】
いくつかの実施形態では、複合材料は、光拡散のためにポリマーマトリックス材料中にドープされた添加物の粒子をさらに含むことができる。いくつかの実施形態では、ポリマーマトリックス材料中にドープされた添加物の粒子は、ルチル型チタニア（ＴｉＯ２；屈折率約２．７４）、Ａｌ２Ｏ３、およびＮｄ−Ｏ化合物（Ｎｄ２Ｏ３など）または他のネオジム含有金属酸化物（Ｎｄ含有ペロブスカイト構造材料など）を含むが、これらに限らない。この手法では、ＮｄＦ３（または別のＮｄ３＋イオン源）の粒子は、大部分または単独で色フィルタリング効果を担うことができ、添加物の粒子は、大部分または単独でかなりのレベルの光散乱の実現を担うことができる。
【００２４】
いくつかの実施形態では、ポリマーマトリックス材料とネオジム化合物の粒子との屈折率の差は、可視光領域において０．１未満である。一般に、ポリマーマトリックス材料とネオジム化合物の粒子の屈折率の差が可視光領域で０．１未満である場合には、通常、最小レベルの光散乱に起因する低ヘイズ（低拡散率）光学効果が実現され得る。ネオジム化合物の粒子が、ポリマーマトリックス材料がポリカーボネート（ＰＣ）またはポリスチレン（ＰＳ）であるＮｄＦ３から形成される場合には、ＮｄＦ３の屈折率（約１．６０）およびＰＣもしくはＰＳの屈折率（約１．５８６）により、光が複合材料を通過するときに最小レベルの光学的散乱が生じる。ＮｄＦ３の０．１以内の屈折率を有するポリマーの別の例は、フッ素をドープしたポリエステル（屈折率約１．６０７）である。この点に関して、ポリマーマトリックス材料は、低ヘイズ（低拡散率）光学効果を実現するように、ネオジム化合物の粒子と同様の屈折率を有することに基づいて選ばれる。
【００２５】
いくつかの実施形態では、ポリマーマトリックス材料とネオジム化合物の粒子との屈折率の差は、可視光領域において０．１を超える。例えば、ポリマーマトリックス材料は、約１．５８６の屈折率を有するＰＣであり、ネオジム化合物は、約１．７の屈折率を有するＮｄＦＯである。
【００２６】
本発明は、白色ＬＥＤパッケージと、上記の複合材料の複合材料を含む光学部品と、を含む照明装置をさらに提供し、白色ＬＥＤパッケージによって生成された黄色光の少なくとも一部が光学部品によってフィルタリングされ得る。
【００２７】
いくつかの実施形態では、複合材料を含む光学部品は、ランプカバーまたはエンクロージャであってもよい。一例として、図１は、カバーまたはエンクロージャ１１、エジソン型ねじ付きベースコネクタ１２、カバーまたはエンクロージャ１１とコネクタ１２との間のハウジングまたはベース１３、ならびに任意選択的に放熱フィン１４を含む照明装置１０を示し、カバーまたはエンクロージャ１１は複合材料で形成されている。別の例として、図２は、プリント回路基板（ＰＣＢ）２３に取り付けられたＬＥＤチップ２２を囲む光学的エンベロープとして機能するドームカバーまたはエンクロージャ２１を含む照明装置２０を示し、ドームカバーまたはエンクロージャ２１は複合材料で形成されている。いくつかの実施形態では、複合材料を含む光学部品は、ランプカバーまたはエンクロージャの内部または外部に配置された他の部品であってもよい。
【００２８】
いくつかの実施形態では、白色ＬＥＤパッケージは、蛍光体と、４４０ｎｍ〜４６０ｎｍの範囲、特に約４５０ｎｍのピーク波長を有する青色光源と、を含み、これらの実施形態では、光学部品を形成するための複合材料中のネオジム化合物の粒子の重量百分率は０．４％〜８％である。
【００２９】
いくつかの実施形態では、白色ＬＥＤパッケージは、蛍光体と、４３５ｎｍ未満のピーク波長を有する青色光源と、を含み、例えば、ピーク波長は４３０ｎｍ未満であり、４２０ｎｍ〜４３０ｎｍの範囲であり、または約４２５ｎｍである。これらの実施形態では、複合材料中のネオジム化合物の粒子の重量百分率は、限定されなくてもよいし、０．４％〜８％に限定されてもよい。さらに、これらの実施形態では、ピーク波長が４３０ｎｍ未満であるので、より良好な視覚効果のために照明装置に通常追加される余分なＵＶ光が不要であり、それは目の保護に役立つ。
【００３０】
以下の表３は、厚さの異なる複合材料で形成された光学部品を含む照明装置の光の色度座標（ＣＣＸおよびＣＣＹ）、ＣＲＩ、Ｒ９および正味のＣＳＩを示し、各照明装置では、ポリマーマトリックス材料はＰＣであり、ネオジム化合物はＮｄＦ３であり、ＮｄＦ３のドーピング濃度（重量百分率）は４．５％であり、白色ＬＥＤパッケージのＣＲＩは約８０であり、白色ＬＥＤパッケージは、蛍光体と約４５０ｎｍのピーク波長を有する青色光源とを含む。
【００３１】
【表３】
2019517010.tif 000005
表３によれば、ＮｄＦ３粒子のドーピング濃度が４．５％である光学部品の厚さの増加と共にＣＲＩ、Ｒ９、ＣＳＩがより良好になり、光性能は２ｍｍの厚さで良好になる。
【００３２】
以下の表４は、厚さの異なる複合材料で形成された光学部品を含む照明装置の光の色度座標（ＣＣＸおよびＣＣＹ）、ＣＲＩ、Ｒ９および正味のＣＳＩを示し、各照明装置では、ポリマーマトリックス材料はポリカーボネートであり、ネオジム化合物はＮｄＦ３であり、ＮｄＦ３のドーピング濃度（重量百分率）は１％であり、白色ＬＥＤパッケージのＣＲＩは約８０である。
【００３３】
【表４】
2019517010.tif 000006
表４によれば、光学部品がＮｄＦ３粒子を含まない場合と比較して、ＮｄＦ３粒子を含む光学部品は、光を複合材料に通すことによって光性能を改善できることが分かる。
【００３４】
図３は、複合材料中のネオジム化合物の粒子のドーピング濃度を決定するための方法３０の概略的な流れ図を示す。方法３０は、ステップ３１およびステップ３２を含む。
【００３５】
ステップ３１は、複合材料を通過する可視光の比色特性と複合材料中のネオジム化合物の粒子のドーピング濃度との第１のマッピング関係を予め決定するステップを含む。
【００３６】
比色特性は、複合材料を通過する可視光の色を示す。比色特性は、色度座標、ＣＲＩ、Ｒ９およびＣＳＩを含むが、これに限定されない。
【００３７】
いくつかの実施形態では、図４に示すように、ステップ３１は以下のステップを含む。
【００３８】
ステップ３１１では、白色光源によって生成された光が第１の複合材料を通過して、第１の比色特性が得られる。
【００３９】
ステップ３１２では、白色光源によって生成された光が第２の複合材料を通過して、第２の比色特性が得られる。第１の複合材料と第２の複合材料は、同じ厚さを有し、かつ、ネオジム化合物の粒子の異なるドーピング濃度を有する。
【００４０】
ステップ３１３では、第１および第２の比色特性に基づいて、第１のマッピング関係が決定される。
【００４１】
ネオジム化合物の粒子のドーピング濃度を除いて互いにほとんど同じである第１の複合材料と第２の複合材料に、同じ白色光源により生成された光を通すことによって、複合材料を通過する可視光の比色特性と複合材料中のネオジム化合物の粒子のドーピング濃度との第１のマッピング関係を得ることができる。
【００４２】
いくつかの実施形態では、第１のマッピング関係は、白色光源によって生成された光を、ネオジム化合物の粒子のドーピング濃度を除いて互いにほとんど同じである、より多くの複合材料（例えば、３つ以上）に通すことによって得ることができる。
【００４３】
ステップ３２は、第１のマッピング関係に基づいて、所望の比色特性に対応する複合材料中のネオジム化合物の粒子のドーピング濃度を決定するステップを含む。
【００４４】
第１のマッピング関係が得られると、所望の比色特性に応じてネオジム化合物の粒子のドーピング濃度を決定することは容易である。
【００４５】
図５は、本発明の一実施形態による、複合材料の厚さを決定するための方法４０の概略的な流れ図を示す。方法４０は、ステップ４１およびステップ４２を含む。
【００４６】
ステップ４１は、複合材料を通過する可視光の比色特性と複合材料の厚さとの第２のマッピング関係を予め決定するステップを含む。
【００４７】
いくつかの実施形態では、ステップ４１は以下のステップを含む。
【００４８】
ステップ４１１では、白色光源によって生成された光が第３の複合材料を通過して、第３の比色特性が得られる。
【００４９】
ステップ４１２では、白色光源によって生成された光が第４の複合材料を通過して、第４の比色特性が得られる。第３の複合材料と第４の複合材料は、異なる厚さを有し、かつ、ネオジム化合物の粒子の同じドーピング濃度を有する。
【００５０】
ステップ４１３では、第３および第４の比色特性に基づいて、第２のマッピング関係が決定される。
【００５１】
同じ白色光源により生成された光を、厚さを除いて互いにほとんど同じである第３の複合材料と第４の複合材料に通すことによって、複合材料を透過する可視光の比色特性および複合材料の厚さとの第２のマッピング関係を得ることができる。
【００５２】
いくつかの実施形態では、第２のマッピング関係は、白色光源によって生成された光を、厚さを除いて互いにほとんど同じである、より多くの複合材料（例えば、３つ以上）に通すことによって得ることができる。
【００５３】
ステップ４２は、第２のマッピング関係に基づいて、所望の比色特性に対応する複合材料の厚さを決定するステップを含む。
【００５４】
第２のマッピング関係が得られると、所望の比色特性に応じて複合材料の厚さを決定することは容易である。
【００５５】
本開示は典型的な実施形態で図示され説明されているが、本開示の趣旨から何ら逸脱することなく様々な修正および置換を行うことができるので、示されている詳細に限定されることは意図していない。したがって、当業者であれば、通常の実験だけを用いて、本明細書で開示された開示のさらなる変形例および均等例を想到することができ、このような変形例および均等例はすべて特許請求の範囲によって定義される本開示の趣旨および範囲内にあると考えられる。
【符号の説明】
【００５６】
１０  照明装置
１１  カバーまたはエンクロージャ
１２  エジソン型ネジ付きベースコネクタ
１３  ハウジングまたはベース
１４  放熱フィン
２０  照明装置
２１  ドームカバーまたはエンクロージャ
２２  ＬＥＤチップ
３０  方法
３１  ステップ
３２  ステップ
４０  方法
４１  ステップ
４２  ステップ
３１１  ステップ
３１２  ステップ
３１３  ステップ
４１１  ステップ
４１２  ステップ
４１３  ステップ
【図１】
2019517010.tif 000007
【図２】
2019517010.tif 000008
【図３】
2019517010.tif 000009
【図４】
2019517010.tif 000010
【図５】
2019517010.tif 000011
【図６】
2019517010.tif 000012
【国際調査報告】
2019517010.tif 000013
2019517010.tif 000014
2019517010.tif 000015
2019517010.tif 000016
2019517010.tif 000017